(57)【特許請求の範囲】
【請求項１】
セルロースアシレートを含有するセルロースアシレートフィルムであって、
前記セルロースアシレートは、下記一般式（Ａ）で表されるアシル基（Ａ）、及び炭素数２〜４のアシル基（Ｂ）を有し、
下記式（１）〜（６）を満たす、セルロースアシレートフィルム。
（１）    ０．０８≦ＤＳＡ≦０．２５
（２）    ２．５０≦ＤＳＢ≦２．７５
（３）    ２．７０≦ＤＳＡ＋ＤＳＢ≦２．８５
（４）    ２．２≦｛Ｎ（Ａ）×ＤＳＡ＋Ｎ（Ｂ）×ＤＳＢ｝／３≦３．３
（５）    １．１≦Ｅ１／Ｅ２≦１．５
（６）    ２．５ＧＰａ≦Ｅ１≦５．０ＧＰａ
ＤＳＡはアシル基（Ａ）の置換度である。
ＤＳＢはアシル基（Ｂ）の置換度である。
Ｎ（Ａ）はアシル基（Ａ）の炭素数である。
Ｎ（Ｂ）はアシル基（Ｂ）の炭素数である。
Ｅ１はセルロースアシレートフィルムの弾性率の最大値である。
Ｅ２はセルロースアシレートフィルムの弾性率が最大となる方向と直交する方向の弾性率である。
【化１】
0006557170.tif 000022
一般式（Ａ）中、Ｒは炭素数７〜２５の直鎖アルキル基を表し、＊は酸素原子に結合する結合手を表す。
【請求項２】
更に、下記一般式（Ｉ）で表される化合物を含有する請求項１に記載のセルロースアシレートフィルム。
【化２】
0006557170.tif 000023
一般式（Ｉ）中、Ｒ１、Ｒ３及びＲ５は各々独立に、水素原子、アルキル基、シクロアルキル基、アルケニル基又は芳香族基を表す。前記アルキル基、シクロアルキル基、アルケニル基及び芳香族基は置換基を有していてもよい。ただし、Ｒ１、Ｒ３及びＲ５のいずれか１つが環構造を有する基が置換したアルキル基またはシクロアルキル基であり、かつＲ１、Ｒ３及びＲ５が有する環構造は合計で３個以上である。
【請求項３】
請求項１又は２に記載のセルロースアシレートフィルムと、前記セルロースアシレートフィルム上に設けられたハードコート層とを有する光学フィルム。
【請求項４】
請求項１若しくは２に記載のセルロースアシレートフィルム又は請求項３に記載の光学フィルムを含む偏光板。
【請求項５】
請求項４に記載の偏光板を含む液晶表示装置。
【発明の詳細な説明】
【技術分野】
【０００１】
本発明は、偏光板の保護フィルム等、種々の用途に有用なセルロースアシレートフィルム、並びにセルロースアシレートフィルムを含む光学フィルム、偏光板及び液晶表示装置に関する。
【背景技術】
【０００２】
液晶表示装置に用いられる偏光板は、一般的には偏光子の両面に偏光板保護フィルムを貼合させた構成を有する。偏光板保護フィルムとしては、セルロースアシレートフィルムが広く採用されている。
【０００３】
セルロースアシレートフィルムに用いられるセルロースアシレートとしては、アシル基の炭素数が２であるアセチル基を有するセルロースアセテートが一般的である。また、アセチル基と炭素数が３であるプロピオニル基を有するセルロースアセテートプロピオネート、アセチル基と炭素数が４であるブチリル基を有するセルロースアセテートブチレートなども用いられている。更に、炭素数５以上のアシル基を有するセルロースアシレートも知られている。
例えば、特許文献１及び２には、炭素数５〜３０の脂肪族アシル基と炭素数２〜４の脂肪族アシル基を有するセルロースアシレートを用いることにより、湿度変動によるレターデーションの変化が小さいセルロースアシレートフィルムが得られることが記載されている。
また、特許文献３には、酢酸による置換度と炭素数５〜２２の直鎖状カルボン酸による置換度が特定の範囲のセルロースエステルを溶融製膜することにより、耐湿熱性を付与したフィルムを得ることが記載されている。
【先行技術文献】
【特許文献】
【０００４】
【特許文献１】特開２００８−２４８２０８号公報
【特許文献２】特開２００８−２４８０２０号公報
【特許文献３】特開２００６−２４９２２１号公報
【発明の概要】
【発明が解決しようとする課題】
【０００５】
偏光板は湿度の変化に伴って伸縮し、偏光板及び偏光板と液晶セルを含む液晶パネルに反りが生じる。そして、偏光板及び液晶パネルの反りに起因し、液晶表示装置の表示ムラが発生することがある。
上記問題の解決のためには、特に、外部環境の影響を受けやすい視認側最表面の偏光板保護フィルムの湿度の変化に伴う寸法変化率（湿度寸法変化率）を小さくすることが重要であると考えられる。
【０００６】
また、液晶表示装置の視認側最表面に用いられる光学フィルムについては、耐擦傷性等の機能を付与することが求められている。上記機能を付与する方法としては、セルロースアシレートフィルムの表面上に、活性エネルギー線硬化性組成物からなる硬化層を積層する方法が知られているが、この場合、セルロースアシレートフィルムと硬化層との密着性が重要である。
【０００７】
上記特許文献１及び２には、セルロースアシレートフィルムを液晶表示装置の液晶セル側に配置される位相差フィルムに用いる場合についての検討がなされており、視認側最表面に用いられる場合については検討されておらず、湿度寸法変化率及び硬化層との密着性は検討されていない。
上記特許文献３にも硬化層との密着性は検討されていない。また、本発明者らの検討により、上記特許文献３のセルロースアシレートに硬化層を形成したフィルムは硬化層とセルロースアシレートフィルム間の密着性が劣ることが分かった。
【０００８】
本発明はこのような事情に鑑みなされたものであり、ヘイズが低く、湿度寸法変化率が小さく、かつ硬化層との密着性に優れるセルロースアシレートフィルム、上記セルロースアシレートフィルムを用いた光学フィルム及び偏光板、並びに上記偏光板を含む液晶表示装置を提供することを課題とする。
【課題を解決するための手段】
【０００９】
本発明者らは鋭意検討し、下記手段により上記課題が解決できることを見出した。
【００１０】
＜１＞
セルロースアシレートを含有するセルロースアシレートフィルムであって、
上記セルロースアシレートは、下記一般式（Ａ）で表されるアシル基（Ａ）、及び炭素数２〜４のアシル基（Ｂ）を有し、
下記式（１）〜（６）を満たす、セルロースアシレートフィルム。
（１）    ０．０８≦ＤＳＡ≦０．２５
（２）    ２．５０≦ＤＳＢ≦２．７５
（３）    ２．７０≦ＤＳＡ＋ＤＳＢ≦２．８５
（４）    ２．２≦｛Ｎ（Ａ）×ＤＳＡ＋Ｎ（Ｂ）×ＤＳＢ｝／３≦３．３
（５）    １．１≦Ｅ１／Ｅ２≦１．５
（６）    ２．５ＧＰａ≦Ｅ１≦５．０ＧＰａ
ＤＳＡはアシル基（Ａ）の置換度である。
ＤＳＢはアシル基（Ｂ）の置換度である。
Ｎ（Ａ）はアシル基（Ａ）の炭素数である。
Ｎ（Ｂ）はアシル基（Ｂ）の炭素数である。
Ｅ１はセルロースアシレートフィルムの弾性率の最大値である。
Ｅ２はセルロースアシレートフィルムの弾性率が最大となる方向と直交する方向の弾性率である。
【００１１】
【化１】
0006557170.tif 000002
【００１２】
一般式（Ａ）中、Ｒは炭素数７〜２５の直鎖アルキル基を表し、＊は酸素原子に結合する結合手を表す。
＜２＞
更に、下記一般式（Ｉ）で表される化合物を含有する＜１＞に記載のセルロースアシレートフィルム。
【００１３】
【化２】
0006557170.tif 000003
【００１４】
一般式（Ｉ）中、Ｒ１、Ｒ３及びＲ５は各々独立に、水素原子、アルキル基、シクロアルキル基、アルケニル基又は芳香族基を表す。上記アルキル基、シクロアルキル基、アルケニル基及び芳香族基は置換基を有していてもよい。ただし、Ｒ１、Ｒ３及びＲ５のいずれか１つが環構造を有する基が置換したアルキル基またはシクロアルキル基であり、かつＲ１、Ｒ３及びＲ５が有する環構造は合計で３個以上である。
＜３＞
＜１＞又は＜２＞に記載のセルロースアシレートフィルムと、上記セルロースアシレートフィルム上に設けられたハードコート層とを有する光学フィルム。
＜４＞
＜１＞若しくは＜２＞に記載のセルロースアシレートフィルム又は＜３＞に記載の光学フィルムを含む偏光板。
＜５＞
＜４＞に記載の偏光板を含む液晶表示装置。
【発明の効果】
【００１５】
本発明によれば、ヘイズが低く、湿度寸法変化率が小さく、かつ硬化層との密着性に優れるセルロースアシレートフィルム、上記セルロースアシレートフィルムを用いた光学フィルム及び偏光板、並びに上記偏光板を含む液晶表示装置を提供することができる。
【発明を実施するための形態】
【００１６】
本発明の内容について詳細に説明する。以下に記載する構成要件の説明は、本発明の代表的な実施態様に基づいてなされることがあるが、本発明はそのような実施態様に限定されるものではない。
なお、本明細書において「〜」とはその前後に記載される数値を下限値および上限値として含む意味で使用される。
本明細書中、２つの直線が平行とは、２つの直線のなす角度が０°である場合のみではなく、光学的に許容される程度の誤差を含む場合も含まれる。具体的には、２つの直線が平行とは、２つの直線のなす角度が０°±１０°であることが好ましく、２つの直線のなす角度が０°±５°であることがより好ましく、２つの直線のなす角度が０°±１°であることが特に好ましい。同様に、２つの直線が直交する（垂直）とは、２つの直線のなす角度が９０°である場合のみではなく、光学的に許容される程度の誤差を含む場合も含まれる。具体的には、２つの直線が直交する（垂直）とは、２つの直線のなす角度が９０°±１０°であることが好ましく、２つの直線のなす角度が９０°±５°であることがより好ましく、２つの直線のなす角度が９０°±１°であることが特に好ましい。
【００１７】
［セルロースアシレートフィルム］
本発明のセルロースアシレートフィルムは、
セルロースアシレートを含有するセルロースアシレートフィルムであって、
上記セルロースアシレートは、下記一般式（Ａ）で表されるアシル基（Ａ）、及び炭素数２〜４のアシル基（Ｂ）を有し、
下記式（１）〜（６）を満たす、セルロースアシレートフィルムである。
（１）    ０．０８≦ＤＳＡ≦０．２５
（２）    ２．５０≦ＤＳＢ≦２．７５
（３）    ２．７０≦ＤＳＡ＋ＤＳＢ≦２．８５
（４）    ２．２≦｛Ｎ（Ａ）×ＤＳＡ＋Ｎ（Ｂ）×ＤＳＢ｝／３≦３．３
（５）    １．１≦Ｅ１／Ｅ２≦１．５
（６）    ２．５ＧＰａ≦Ｅ１≦５．０ＧＰａ
ＤＳＡはアシル基（Ａ）の置換度である。
ＤＳＢはアシル基（Ｂ）の置換度である。
Ｎ（Ａ）はアシル基（Ａ）の炭素数である。
Ｎ（Ｂ）はアシル基（Ｂ）の炭素数である。
Ｅ１はセルロースアシレートフィルムの弾性率の最大値である。
Ｅ２はセルロースアシレートフィルムの弾性率が最大となる方向と直交する方向の弾性率である。
【００１８】
【化３】
0006557170.tif 000004
【００１９】
一般式（Ａ）中、Ｒは炭素数７〜２５の直鎖アルキル基を表し、＊は酸素原子に結合する結合手を表す。
【００２０】
本発明におけるセルロースアシレートは、上記一般式（Ａ）で表されるアシル基（Ａ）を有する。
アシル基（Ａ）は上記一般式（Ａ）で表される構造を有し、Ｒが炭素数７〜２５の直鎖アルキル基であることで、硬化層との密着性に優れるセルロースアシレートフィルムを得ることができる。
【００２１】
一般式（Ａ）中、Ｒは炭素数７〜２５の直鎖アルキル基を表し、炭素数１０〜２４の直鎖アルキル基を表すことが好ましく、炭素数１４〜２２の直鎖アルキル基を表すことがより好ましく、炭素数１６〜２０の直鎖アルキル基を表すことが更に好ましい。
アシル基（Ａ）の具体例としては、デカノイル基、ドデカノイル基、オクタデカノイル基、イコサノイル基、ドコサノイル基が挙げられる。
本発明におけるセルロースアシレートが有するアシル基（Ａ）は１種でも２種以上でもよい。
【００２２】
アシル基（Ａ）の置換度（ＤＳＡ）は、下記式（１）を満たす。
（１）    ０．０８≦ＤＳＡ≦０．２５
ＤＳＡが０．０８以上であることで、セルロースアシレートフィルムの湿度寸法変化率を小さくすることができる。
ＤＳＡが０．２５以下であることで、ヘイズが低く、かつ硬化層との密着性に優れるセルロースアシレートフィルムを得ることができる。また、延伸することにより弾性率の大きいセルロースアシレートフィルムを得ることができる。
【００２３】
ＤＳＡは、０．２０以下であることが更に好ましく０．１５以下であることが特に好ましい。
【００２４】
本発明におけるセルロースアシレートは、炭素数２〜４のアシル基（Ｂ）を有する。アシル基（Ｂ）としては、アセチル基、プロピオニル基、及びブチリル基が挙げられ、アセチル基が特に好ましい。
【００２５】
アシル基（Ｂ）の置換度（ＤＳＢ）は、下記式（２）を満たす。
（２）    ２．５０≦ＤＳＢ≦２．７５
ＤＳＢが２．５０以上であることで、ヘイズが低いセルロースアシレートフィルムを得ることができる。また、延伸することにより弾性率の大きいセルロースアシレートフィルムを得ることができる。
ＤＳＢが２．７５以下であることで、ヘイズが低いセルロースアシレートフィルムを得ることができる。
【００２６】
ＤＳＢは、２．６０以上であることが更に好ましく２．６５以上であることが特に好ましい。
また、ＤＳＢは、２．７２以下であることが更に好ましく２．７０以下であることが特に好ましい。
【００２７】
ＤＳＡとＤＳＢの和（ＤＳＡ＋ＤＳＢ）は、下記式（３）を満たす。
（３）    ２．７０≦ＤＳＡ＋ＤＳＢ≦２．８５
ＤＳＡ＋ＤＳＢが２．７０以上であることで、硬化層との密着性に優れるセルロースアシレートフィルムを得ることができる。
ＤＳＡ＋ＤＳＢが２．８５以下であることで、ヘイズが低いセルロースアシレートフィルムを得ることができる。また、延伸することにより弾性率の大きいセルロースアシレートフィルムを得ることができる。
【００２８】
ＤＳＡ＋ＤＳＢは、２．７５以上であることが特に好ましい。
また、ＤＳＡ＋ＤＳＢは、２．８０以下であることが特に好ましい。
【００２９】
本発明におけるセルロースアシレートは、アシル基の全置換度が２．７０以上２．８５以下であることが好ましく、２．７５以上２．８０以下であることがより好ましい。
【００３０】
本発明におけるセルロースアシレートは、水酸基を有することが好ましく、水酸基の置換度が０．１５以上０．３以下であることが好ましく、０．２以上０．２５以下であることが特に好ましい。
【００３１】
ＤＳＡ、ＤＳＢ、アシル基（Ａ）の炭素数（Ｎ（Ａ））、及びアシル基（Ｂ）の炭素数（Ｎ（Ｂ））について、Ｎ（Ａ）とＤＳＡとの積にＮ（Ｂ）とＤＳＢとの積を加えた値を３で割った値が、下記式（４）を満たす。
（４）    ２．２≦｛Ｎ（Ａ）×ＤＳＡ＋Ｎ（Ｂ）×ＤＳＢ｝／３≦３．３
｛Ｎ（Ａ）×ＤＳＡ＋Ｎ（Ｂ）×ＤＳＢ｝／３が２．２以上であることで、湿度寸法変化率が小さいセルロースアシレートフィルムを得ることができる。
｛Ｎ（Ａ）×ＤＳＡ＋Ｎ（Ｂ）×ＤＳＢ｝／３が３．３以下であることで、ヘイズが低く、弾性率の大きいセルロースアシレートフィルムを得ることができる。
【００３２】
｛Ｎ（Ａ）×ＤＳＡ＋Ｎ（Ｂ）×ＤＳＢ｝／３は、２．３０以上であることがより好ましく、２．４０以上であることが特に好ましい。
また、｛Ｎ（Ａ）×ＤＳＡ＋Ｎ（Ｂ）×ＤＳＢ｝／３は、３．０以下であることがより好ましく、２．８０以下であることが更に好ましく２．６０以下であることが特に好ましい。
なお、セルロースアシレートが２種類以上のアシル基（Ａ）を有する場合、それぞれのアシル基（Ａ）の置換度と炭素数の積を足し合わせて、Ｎ（Ａ）×ＤＳＡを算出する。アシル基（Ｂ）を２種類以上有する場合も同様である。
【００３３】
アシル基（Ａ）及びアシル基（Ｂ）の置換度の測定方法としては、ＡＳＴＭのＤ−８１７−９１に準じた方法、又はＮＭＲ（ｎｕｃｌｅａｒ  ｍａｇｎｅｔｉｃ  ｒｅｓｏｎａｎｃｅ）法を挙げることができる。
【００３４】
本発明におけるセルロースアシレートの重量平均分子量は３０００００〜６０００００であることが好ましく、３５００００〜５５００００であることがより好ましく、４０００００〜５０００００であることが更に好ましい。セルロースアシレートの重量平均分子量を上記範囲にすることで、溶液製膜を行うのに好適な溶液粘度を得ることができる。また、硬化層との密着性に優れるセルロースアシレートフィルムを得ることができる。セルロースアシレートの重量平均分子量は、Ｎ−メチルピロリドン（ＮＭＰ）を溶媒として用いたゲル浸透クロマトグラフィー（ＧＰＣ）によって測定することができる。
＜重量平均分子量測定条件＞
重量平均分子量は、ゲル浸透クロマトグラフィーにより測定した。測定条件は以下の通りである。
溶媒              Ｎ−メチルピロリドン
装置名            ＴＯＳＯＨ  ＨＬＣ−８２２０ＧＰＣ
カラム            ＴＯＳＯＨ  ＴＳＫｇｅｌ  Ｓｕｐｅｒ  ＨＺＭ−Ｈ（４．６ｍｍ×１５ｃｍ）を３本接続して使用した。
カラム温度        ２５℃
試料濃度          ０．１質量％
流速              ０．３５ｍｌ／ｍｉｎ
校正曲線          ＴＯＳＯＨ製ＴＳＫ標準ポリスチレン
【００３５】
本発明のセルロースアシレートフィルムは、下記式（５）及び（６）を満たす。
（５）    １．１≦Ｅ１／Ｅ２≦１．５
（６）    ２．５ＧＰａ≦Ｅ１≦５．０ＧＰａ
Ｅ１はセルロースアシレートフィルムの弾性率の最大値である。
Ｅ２はセルロースアシレートフィルムの弾性率が最大となる方向と直交する方向の弾性率である。
【００３６】
Ｅ１をＥ２で割った値であるＥ１／Ｅ２が１．１以上であることで、湿熱寸法変化率が小さいセルロースアシレートフィルムとすることができる。
Ｅ１／Ｅ２が１．５以下であることで、硬化層との密着性に優れるセルロースアシレートフィルムとすることができる。
【００３７】
Ｅ１／Ｅ２は、１．１５以上であることがより好ましく、１．２以上であることが更に好ましく１．２５以上であることが特に好ましい。
また、Ｅ１／Ｅ２は、１．４５以下であることがより好ましく、１．４以下であることが更に好ましく１．３５以下であることが特に好ましい。
【００３８】
Ｅ１が２．５ＧＰａ以上であることで、溶液製膜工程において安定して搬送することができる。また、得られたフィルム上にハードコート層を形成した場合に、ハードコートフィルムとして使用するのに好適な硬度を得ることができる。
Ｅ１が５．０ＧＰａ以下であることで、偏光板保護フィルムとして使用した場合に好適な加工適性を得ることができる。
【００３９】
Ｅ１は、３．３ＧＰａ以上であることがより好ましく、３．５ＧＰａ以上であることが更に好ましく３．７ＧＰａ以上であることが特に好ましい。
また、Ｅ１は、４．８ＧＰａ以下であることがより好ましく、４．６ＧＰａ以下であることが更に好ましく４．５ＧＰａ以下であることが特に好ましい。
【００４０】
セルロースアシレートフィルムの弾性率は、２５℃、相対湿度６０％において測定した値である。
セルロースアシレートフィルムの弾性率が最大となる方向は、セルロースアシレートフィルムの作製時のフィルム搬送方向（Ｍａｃｈｉｎｅ  Ｄｉｒｅｃｔｏｉｎ、ＭＤ方向）に平行であることが好ましい。
また、本発明のセルロースアシレートフィルムを偏光板保護フィルムとして用い、偏光板を作製する場合、セルロースアシレートフィルムの弾性率が最大となる方向が偏光子の吸収軸方向と平行となるように貼り合わせることが好ましい。
【００４１】
本発明のセルロースアシレートフィルムの膜厚は１０〜６０μｍであることが好ましく、１５〜５０μｍであることがより好ましく、２０〜４０μｍであることが更に好ましい。
【００４２】
本発明のセルロースアシレートフィルムにおけるセルロースアシレートの含有率はセルロースアシレートフィルムの全質量に対して３０〜９９質量％であることが好ましく、５０〜９５質量％であることがより好ましく、７０〜９０質量％であることが更に好ましい。
【００４３】
本発明のセルロースアシレートフィルムは、下記一般式（Ｉ）で表される化合物を含有することが好ましく、下記一般式（Ｉ）で表される化合物をセルロースアシレート１００質量部に対して５〜５０質量部含有することがより好ましく、１０〜４０質量部含有することが更に好ましく、２０〜３０質量部含有することが特に好ましい。
【００４４】
【化４】
0006557170.tif 000005
【００４５】
一般式（Ｉ）中、Ｒ１、Ｒ３及びＲ５は各々独立に、水素原子、アルキル基、シクロアルキル基、アルケニル基又は芳香族基を表す。上記アルキル基、シクロアルキル基、アルケニル基及び芳香族基は置換基を有していてもよい。ただし、Ｒ１、Ｒ３及びＲ５のいずれか１つが環構造を有する基が置換したアルキル基またはシクロアルキル基であり、かつＲ１、Ｒ３及びＲ５が有する環構造は合計で３個以上である。
【００４６】
一般式（Ｉ）中、Ｒ１、Ｒ３及びＲ５は、各々独立に、水素原子、炭素数１〜２０のアルキル基、炭素数３〜２０のシクロアルキル基、または炭素数６〜２０の芳香族基であることが好ましく、水素原子、炭素数１〜１２のアルキル基、炭素数３〜１２のシクロアルキル基又は炭素数６〜１２のアリール基であることがより好ましく、水素原子、炭素数１〜６のアルキル基、炭素数３〜６のシクロアルキル基又はフェニル基であることが特に好ましく、水素原子、メチル基、エチル基、シクロヘキシル基又はフェニル基であることがより特に好ましく、メチル基又はフェニル基であることが最も好ましい。
【００４７】
Ｒ１、Ｒ３及びＲ５がアルキル基、シクロアルキル基、アルケニル基又は芳香族基を表す場合、これらは置換基を有していてもよい。置換基としては本発明の趣旨に反しない限りにおいて特に制限はないが、ハロゲン原子、アルキル基、又は芳香族基であることが好ましく、ハロゲン原子、炭素数１〜６のアルキル基、又は炭素数６〜１２の芳香族基であることがより好ましく、塩素原子、メチル基、又はフェニル基であることが特に好ましい。
【００４８】
Ｒ１、Ｒ３及びＲ５のいずれか１つが環構造を有する基が置換したアルキル基またはシクロアルキル基であり、かつＲ１、Ｒ３及びＲ５が有する環構造は合計で３個以上である。Ｒ１、Ｒ３及びＲ５が有する環構造は合計で３個以上４個以下であることが好ましく、３個であることがより好ましい。
【００４９】
以下に、一般式（Ｉ）で表される化合物の具体例を示すが、以下の具体例に限定されるものではない。
【００５０】
【化５】
0006557170.tif 000006
【００５１】
本発明のセルロースアシレートフィルムは、下記一般式（ＩＩ）で表される化合物を含有することが好ましい。下記一般式（ＩＩ）で表される化合物を含有することで、高い表面硬度を有するセルロースアシレートフィルムを得ることができる。更に、光着色性の弊害を低減することもできる。加えて下記一般式（ＩＩ）で表される化合物は、低揮散性を示すことができるため、透明性の高いフィルムの提供にも寄与することができる。
一般式（ＩＩ）
Ｑ１−（Ｌ１２−Ｌ１１）ｎ１−Ｏ−Ｃ（＝Ｏ）−ＮＨ−（Ｌ２１−Ｌ２２）ｎ２−Ｑ２
一般式（ＩＩ）中、Ｌ１１およびＬ２１は、それぞれ独立にアルキレン基を表し、アルキレン基は置換基を有していてもよい。Ｌ１２およびＬ２２はそれぞれ独立に単結合または−Ｏ−、−ＮＲ１０−、−Ｓ−、−Ｃ（＝Ｏ）−のいずれか若しくはこれらの組み合わせからなる基を表す。Ｒ１０は、水素原子または置換基を表す。ｎ１およびｎ２は、それぞれ独立に０〜２０の整数を表し、ｎ１およびｎ２のいずれか一方は１以上の整数であり、Ｌ１１、Ｌ１２、Ｌ２１およびＬ２２が複数存在する場合は、互いに同一でも異なっていてもよい。Ｑ１およびＱ２は、それぞれ独立に置換基を表し、Ｑ１およびＱ２の少なくとも一方は環状構造を含む。
【００５２】
Ｌ１１およびＬ２１が表すアルキレン基としては、直鎖状、分枝状、環状のいずれであってもよく、１つ以上の環状アルキレン基（シクロアルキレン基）と１つ以上の直鎖または分岐のアルキレン基とが連結したアルキレン基でもよい。直鎖または分岐のアルキレン基の具体例としては、メチレン基、エチレン基、プロピレン基、ブチレン基、ペンチレン基、へキシレン基などが挙げられる、直鎖または分岐のアルキレン基としては、炭素数１〜２０のアルキレン基が好ましく、炭素数１〜１２のアルキレン基がより好ましく、炭素数１〜８のアルキレン基がさらに好ましく、炭素数１〜３のアルキレン基が特に好ましく、メチレン基、エチレン基、またはプロピレン基が最も好ましい。環状アルキレン基としては、置換基を有していてもよいシクロへキシレン基が好ましい。アルキレン基は、置換基を有していてもよい。アルキレン基が有していてもよい置換基としては、下記置換基群Ｔから選ばれる置換基が挙げられる。これらの中でも、アルキレン基が有する置換基としては、アルキル基、アシル基、アリール基、アルコキシ基、カルボニル基が好ましい。
直鎖または分岐のアルキレン基は置換基を有していない方が好ましい。環状アルキレン基は置換基を有していることが好ましい。
【００５３】
Ｌ１２およびＬ２２はそれぞれ独立に単結合または−Ｏ−、−ＮＲ１０−、−Ｓ−、−Ｃ（＝Ｏ）−のいずれか若しくはこれらの組み合わせからなる基を表し、中でも単結合、酸素原子、−ＮＲ１０−、または−Ｃ（＝Ｏ）−であることが好ましい。Ｒ１０は、水素原子または置換基を表し、置換基としては、アルキル基、アルケニル基、アリール基、アシル基が挙げられ、水素原子または、炭素数１〜８のアルキル基、炭素数２〜８のアルケニル基、炭素数２〜８のアルキニル基、炭素数６〜１８のアリール基（例えば、フェニル基、及びナフチル基）が好ましく、水素原子または炭素数１〜４のアルキル基であることがより好ましい。
【００５４】
Ｌ１２およびＬ２２は、一態様では、単結合、−Ｏ−＊、−ＯＣ（＝Ｏ）−＊、−Ｃ（＝Ｏ）Ｏ−＊、−ＮＲ１０−＊、−Ｒ１０Ｎ−＊であることが好ましい。ここで＊は、Ｑ１もしくはＱ２との結合位置、または隣接する基とＱ１もしくはＱ２側で結合する位置を表す。
一方、Ｌ１２およびＬ２２が−ＯＣ（＝Ｏ）−＊、−Ｃ（＝Ｏ）Ｏ−＊である場合の−（Ｌ１２−Ｌ１１）−または−（Ｌ２１−Ｌ２２）−が表す連結基の具体例としては、下記一般式（２Ａ）または（２Ｃ）で表される構造が例示される。
また、Ｌ１２およびＬ２２が酸素原子である場合の−（Ｌ１２−Ｌ１１）−または−（Ｌ２１−Ｌ２２）−が表す連結基の具体例としては、下記一般式（２Ｂ）で表される構造が例示される。
また、Ｌ１２およびＬ２２が−ＮＲ１０−ＯＣ（＝Ｏ）−＊、−ＮＲ１０−Ｃ（＝Ｏ）Ｏ−＊である場合の−（Ｌ１２−Ｌ１１）−または−（Ｌ２１−Ｌ２２）−が表す連結基の具体例としては、下記一般式（２Ｄ）または（２Ｅ）で表される構造が例示される。
一般式（２Ａ）  −｛Ｒｂｊｂ（ＣＲａＲｃ）ｊａ−Ｏ−（Ｃ＝Ｏ）｝−＊
一般式（２Ｂ）  −｛Ｒｂｊｂ（ＣＲａＲｃ）ｊａ−Ｏ｝−＊
一般式（２Ｃ）  −｛Ｒｂｊｂ（ＣＲａＲｃ）ｊａ−（Ｃ＝Ｏ）Ｏ−｝−＊
一般式（２Ｄ）  −｛Ｒｂｊｂ（ＣＲａＲｃ）ｊａ−ＮＲ１０（Ｃ＝Ｏ）Ｏ−｝−＊
一般式（２Ｅ）  −｛Ｒｂｊｂ（ＣＲａＲｃ）ｊａ−Ｏ−（Ｃ＝Ｏ）ＮＲ１０｝−＊
一般式（２Ａ）〜（２Ｅ）中、＊は、Ｑ１もしくはＱ２との結合位置、または隣接する基とＱ１もしくはＱ２側で結合する位置を表し、ＲａおよびＲｃは、それぞれ独立に水素原子またはアルキル基（例えば炭素数１〜３のアルキル基、好ましくはメチル基）を表し、ｊａは１以上の整数を表し、１〜３の整数であることが好ましい。ＲａおよびＲｃが複数存在する場合、複数のＲａおよびＲｃはそれぞれ同一であっても異なっていてもよい。Ｒｂは１つ以上の炭素数１〜３のアルキル基で置換されていてもよいシクロアルキレン基を表し、好ましくは１〜３つの炭素数１〜３のアルキル基で置換されていてもよいシクロヘキシレン基であり、ｊｂは０または１である。Ｒ１０は水素原子または置換基を表し、水素原子または炭素数１〜４のアルキル基であることが好ましく、アルキル基はメチル基であることがより好ましい。Ｒ１０が複数存在する場合、複数のＲ１０はそれぞれ同一であっても異なっていてもよい。
【００５５】
一般式（２Ａ）〜（２Ｅ）において、−（ＣＲａＲｃ）−で表される構造が２つ以上含まれる場合、ＲａおよびＲｃがすべて水素原子であるか、またはＲａ若しくはＲｃのうち少なくとも一方がアルキル基であることが好ましい。
【００５６】
一般式（２Ａ）で表される連結基の具体例としては、
−Ｃ（ＣＨ３）２−Ｏ−（Ｃ＝Ｏ）−、
−ＣＨ２ＣＨ２−Ｏ−（Ｃ＝Ｏ）−、
−ＣＨ２ＣＨ２ＣＨ２−Ｏ−（Ｃ＝Ｏ）−、
−ＣＨ２ＣＨ（ＣＨ３）−Ｏ−（Ｃ＝Ｏ）−、
−ＣＨ（ＣＨ３）ＣＨ２−Ｏ−（Ｃ＝Ｏ）−、
−（１〜３つの炭素数１〜３のアルキル基で置換されているシクロへキシレン基）−ＣＨ２−Ｏ−（Ｃ＝Ｏ）−、
−（１〜３つの炭素数１〜３のアルキル基で置換されているシクロへキシレン基）−ＣＨ２ＣＨ２−Ｏ−（Ｃ＝Ｏ）−、
−（１〜３つの炭素数１〜３のアルキル基で置換されているシクロへキシレン基）−ＣＨ２ＣＨ２ＣＨ２−Ｏ−（Ｃ＝Ｏ）−、
−（１〜３つの炭素数１〜３のアルキル基で置換されているシクロへキシレン基）−ＣＨ２ＣＨ（ＣＨ３）−Ｏ−（Ｃ＝Ｏ）−、
−（１〜３つの炭素数１〜３のアルキル基で置換されているシクロへキシレン基）−ＣＨ（ＣＨ３）ＣＨ２−Ｏ−（Ｃ＝Ｏ）−、
などが挙げられる。
【００５７】
一般式（２Ｂ）で表される連結基の具体例としては、メチレンオキシ基、エチレンオキシ基、プロピレンオキシ基、ブチレンオキシ基、ペンチレンオキシ基、へキシレンオキシ基、
−Ｃ（ＣＨ３）２−Ｏ−、
−（１〜３つの炭素数１〜３のアルキル基で置換されているシクロへキシレン基）−ＣＨ２−Ｏ−、
−（１〜３つの炭素数１〜３のアルキル基で置換されているシクロへキシレン基）−ＣＨ２ＣＨ２−Ｏ−、
−（１〜３つの炭素数１〜３のアルキル基で置換されているシクロへキシレン基）−ＣＨ２ＣＨ２ＣＨ２−Ｏ−、
−（１〜３つの炭素数１〜３のアルキル基で置換されているシクロへキシレン基）−ＣＨ２ＣＨ（ＣＨ３）−Ｏ−、
−（１〜３つの炭素数１〜３のアルキル基で置換されているシクロへキシレン基）−ＣＨ（ＣＨ３）ＣＨ２−Ｏ−、
などが挙げられる。
【００５８】
一般式（２Ｃ）で表される連結基の具体例としては、
−Ｃ（ＣＨ３）２−（Ｃ＝Ｏ）−Ｏ−、
−ＣＨ２ＣＨ２−（Ｃ＝Ｏ）−Ｏ−、
−ＣＨ２ＣＨ２ＣＨ２−（Ｃ＝Ｏ）−Ｏ−、
−ＣＨ２ＣＨ（ＣＨ３）−（Ｃ＝Ｏ）−Ｏ−、
−ＣＨ（ＣＨ３）ＣＨ２−（Ｃ＝Ｏ）−Ｏ−、
−（１〜３つの炭素数１〜３のアルキル基で置換されているシクロヘキシレン基）−ＣＨ２−（Ｃ＝Ｏ）−Ｏ−、
−（１〜３つの炭素数１〜３のアルキル基で置換されているシクロヘキシレン基）−ＣＨ２ＣＨ２−（Ｃ＝Ｏ）−Ｏ−、
−（１〜３つの炭素数１〜３のアルキル基で置換されているシクロヘキシレン基）−ＣＨ２ＣＨ２ＣＨ２−（Ｃ＝Ｏ）−Ｏ−、
−（１〜３つの炭素数１〜３のアルキル基で置換されているシクロヘキシレン基）−ＣＨ２ＣＨ（ＣＨ３）−（Ｃ＝Ｏ）−Ｏ−、
−（１〜３つの炭素数１〜３のアルキル基で置換されているシクロヘキシレン基）−ＣＨ（ＣＨ３）ＣＨ２−（Ｃ＝Ｏ）−Ｏ−、
などが挙げられる。
【００５９】
一般式（２Ｄ）で表される連結基の具体例としては、
−（１〜３つの炭素数１〜３のアルキル基で置換されているシクロヘキシレン基）−ＣＨ２−ＮＲ１０（Ｃ＝Ｏ）Ｏ−、
−ＣＨ２−ＮＲ１０（Ｃ＝Ｏ）−Ｏ−、
−ＣＨ２ＣＨ２−ＮＲ１０（Ｃ＝Ｏ）−Ｏ−、
−ＣＨ２ＣＨ２ＣＨ２−ＮＲ１０（Ｃ＝Ｏ）−Ｏ−、
−ＣＨ２ＣＨ（ＣＨ３）−ＮＲ１０（Ｃ＝Ｏ）−Ｏ−、
−ＣＨ（ＣＨ３）ＣＨ２−ＮＲ１０（Ｃ＝Ｏ）−Ｏ−、
などが挙げられる。
【００６０】
一般式（２Ｅ）で表される連結基の具体例としては、
−（１〜３つの炭素数１〜３のアルキル基で置換されているシクロヘキシレン基）−ＣＨ２―Ｏ−（Ｃ＝Ｏ）ＮＲ１０−、
−ＣＨ２−ＮＲ１０（Ｃ＝Ｏ）−Ｏ−、
−ＣＨ２ＣＨ２−ＮＲ１０（Ｃ＝Ｏ）−Ｏ−、
−ＣＨ２ＣＨ２ＣＨ２−ＮＲ１０（Ｃ＝Ｏ）−Ｏ−、
−ＣＨ２ＣＨ（ＣＨ３）−ＮＲ１０（Ｃ＝Ｏ）−Ｏ−、
−ＣＨ（ＣＨ３）ＣＨ２−ＮＲ１０（Ｃ＝Ｏ）−Ｏ−、
などが挙げられる。
【００６１】
（Ｌ１２−Ｌ１１）および（Ｌ２１−Ｌ２２）が表す連結基の好ましい態様としては、アルキレン基、または、一般式（２Ａ）〜（２Ｅ）のいずれかで表される基が挙げられる。一態様では、より好ましい態様としては、アルキレン基、または、一般式（２Ａ）もしくは、（２Ｂ）で表される基が挙げられる。他の一態様では、より好ましい態様として、一般式（２Ｄ）または（２Ｅ）で表される基が挙げられる。なお、（Ｌ１２−Ｌ１１）および（Ｌ２１−Ｌ２２）がアルキレン基であるとは、すなわち、Ｌ１１およびＬ２１がアルキレン基を表し、Ｌ１２およびＬ２２が単結合を表すことを意味する。一般式（ＩＩ）中、ｎ１、ｎ２が１以上の整数（即ち１〜２０の範囲の整数）である場合、一般式（ＩＩ）中には複数の（Ｌ１２−Ｌ１１）、（Ｌ２１−Ｌ２２）が含まれる。この場合、複数の（Ｌ１２−Ｌ１１）、複数の（Ｌ２１−Ｌ２２）は、同じ構造であってもよく、異なっていてもよい。好ましくは、複数の（Ｌ１２−Ｌ１１）、複数の（Ｌ２１−Ｌ２２）には、アルキレン基と一般式（２Ａ）〜（２Ｅ）のいずれかで表される基の１つ以上との組み合わせが含まれることが好ましい。
【００６２】
置換基群Ｔ：
アルキル基（好ましくは炭素数１〜２０、より好ましくは１〜１２、特に好ましくは１〜８のものであり、例えばメチル基、エチル基、イソプロピル基、ｔｅｒｔ−ブチル基、ｎ−オクチル基、ｎ−デシル基、ｎ−ヘキサデシル基、シクロプロピル基、シクロペンチル、シクロヘキシル基などが挙げられる。）、アルケニル基（好ましくは炭素数２〜２０、より好ましくは２〜１２、特に好ましくは２〜８であり、例えばビニル基、アリル基、２−ブテニル基、３−ペンテニル基などが挙げられる。）、アルキニル基（好ましくは炭素数２〜２０、より好ましくは２〜１２、特に好ましくは２〜８であり、例えばプロパルギル基、３−ペンチニル基などが挙げられる。）、アリール基（好ましくは炭素数６〜３０、より好ましくは６〜２０、特に好ましくは６〜１２であり、例えばフェニル基、ビフェニル基、ナフチル基などが挙げられる。）、アミノ基（好ましくは炭素数０〜２０、より好ましくは０〜１０、特に好ましくは０〜６であり、例えばアミノ基、メチルアミノ基、ジメチルアミノ基、ジエチルアミノ基、ジベンジルアミノ基などが挙げられる。）、アルコキシ基（好ましくは炭素数１〜２０、より好ましくは１〜１２、特に好ましくは１〜８であり、例えばメトキシ基、エトキシ基、ブトキシ基などが挙げられる。）、アリールオキシ基（好ましくは炭素数６〜２０、より好ましくは６〜１６、特に好ましくは６〜１２であり、例えばフェニルオキシ基、２−ナフチルオキシ基などが挙げられる。）、アシル基（好ましくは炭素数１〜２０、より好ましくは１〜１６、特に好ましくは１〜１２であり、例えばアセチル基、ベンゾイル基、ホルミル基、ピバロイル基などが挙げられる。）、アルコキシカルボニル基（好ましくは炭素数２〜２０、より好ましくは２〜１６、特に好ましくは２〜１２であり、例えばメトキシカルボニル基、エトキシカルボニル基などが挙げられる。）、アリールオキシカルボニル基（好ましくは炭素数７〜２０、より好ましくは７〜１６、特に好ましくは７〜１０であり、例えばフェニルオキシカルボニル基などが挙げられる。）、アシルオキシ基（好ましくは炭素数２〜２０、より好ましくは２〜１６、特に好ましくは２〜１０であり、例えばアセトキシ基、ベンゾイルオキシ基などが挙げられる。）、アシルアミノ基（好ましくは炭素数２〜２０、より好ましくは２〜１６、特に好ましくは２〜１０であり、例えばアセチルアミノ基、ベンゾイルアミノ基などが挙げられる。）、アルコキシカルボニルアミノ基（好ましくは炭素数２〜２０、より好ましくは２〜１６、特に好ましくは２〜１２であり、例えばメトキシカルボニルアミノ基などが挙げられる。）、アリールオキシカルボニルアミノ基（好ましくは炭素数７〜２０、より好ましくは７〜１６、特に好ましくは７〜１２であり、例えばフェニルオキシカルボニルアミノ基などが挙げられる。）、スルホニルアミノ基（好ましくは炭素数１〜２０、より好ましくは１〜１６、特に好ましくは１〜１２であり、例えばメタンスルホニルアミノ基、ベンゼンスルホニルアミノ基などが挙げられる。）、スルファモイル基（好ましくは炭素数０〜２０、より好ましくは０〜１６、特に好ましくは０〜１２であり、例えばスルファモイル基、メチルスルファモイル基、ジメチルスルファモイル基、フェニルスルファモイル基などが挙げられる。）、カルバモイル基（好ましくは炭素数１〜２０、より好ましくは１〜１６、特に好ましくは１〜１２であり、例えばカルバモイル基、メチルカルバモイル基、ジエチルカルバモイル基、フェニルカルバモイル基などが挙げられる。）、アルキルチオ基（好ましくは炭素数１〜２０、より好ましくは１〜１６、特に好ましくは１〜１２であり、例えばメチルチオ基、エチルチオ基などが挙げられる。）、アリールチオ基（好ましくは炭素数６〜２０、より好ましくは６〜１６、特に好ましくは６〜１２であり、例えばフェニルチオ基などが挙げられる。）、スルホニル基（好ましくは炭素数１〜２０、より好ましくは１〜１６、特に好ましくは１〜１２であり、例えばメシル基、トシル基などが挙げられる。）、スルフィニル基（好ましくは炭素数１〜２０、より好ましくは１〜１６、特に好ましくは１〜１２であり、例えばメタンスルフィニル基、ベンゼンスルフィニル基などが挙げられる。）、ウレタン基、ウレイド基（好ましくは炭素数１〜２０、より好ましくは１〜１６、特に好ましくは１〜１２であり、例えばウレイド基、メチルウレイド基、フェニルウレイド基などが挙げられる。）、リン酸アミド基（好ましくは炭素数１〜２０、より好ましくは１〜１６、特に好ましくは１〜１２であり、例えばジエチルリン酸アミド、フェニルリン酸アミドなどが挙げられる。）、ヒドロキシル基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは１〜１２であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる。）、及びシリル基（好ましくは、炭素数３〜４０、より好ましくは３〜３０、特に好ましくは３〜２４であり、例えば、トリメチルシリル基、トリフェニルシリル基などが挙げられる）。      
これらの置換基は更に置換されてもよい。また、置換基が２つ以上ある場合は、２つ以上の置換基は、同じでも異なってもよい。また、可能な場合には互いに連結して環を形成してもよい。
【００６３】
Ｑ１およびＱ２は、それぞれ独立に置換基を表し、Ｑ１およびＱ２の少なくとも一方は環状構造を含む。
置換基としては、上記置換基群Ｔから選ばれる置換基が挙げられ、炭素数が６〜３０（より好ましくは６〜２０、さらに好ましくは６〜１０）のアリール基、炭素数が１〜１２（より好ましくは１〜１０、さらに好ましくは１〜５）のアルキル基（但し、アルキル鎖中に酸素原子が入っていても良い）、炭素数が２〜１２（より好ましくは２〜１０、さらに好ましくは２〜５）のアルケニル基、炭素数が１〜１２（より好ましくは１〜１０、さらに好ましくは１〜５）のアルコキシ基が挙げられる。Ｑ１およびＱ２は、さらに置換基を有していてもよく、置換基の具体例としては、上記置換基群Ｔが挙げられ、アリール基、アルキル基、アシル基が好ましい。なお上記アリール基とは、芳香族炭化水素基を意味するものとする。
Ｑ１、Ｑ２の一方または両方に含まれる環状構造としては、脂肪族環（シクロヘキサン環など）、芳香環（ベンゼン環、ナフタレン環など）などが挙げられ、複数種の環を有していてもよく、縮合環であってもよい。一態様では、上記環状構造は、環状イミド基ではないことが好ましい。また他の一態様では、Ｑ１およびＱ２の少なくとも一方、望ましくは両方が、極性基ではないことが好ましい。ここで極性基とは、ＣｌｏｇＰ値が０．８５以下の置換基をいうものとする。ＣｌｏｇＰ値については後述する。本明細書において、Ｑ１、Ｑ２のＣｌｏｇＰ値は、上記置換基が水素に連結した化合物Ｑ１―Ｈ、Ｑ２−ＨのＣｌｏｇＰ値として求める。実際には存在しない構造の化合物であっても、計算化学的手法または経験的方法により見積もられる値として、ＣｌｏｇＰ値を求めることができる。ＣｌｏｇＰ値が０．８５以下の置換基の具体例としては、シアノ基、イミド基が挙げられる。
【００６４】
Ｑ１、Ｑ２の一方または両方に含まれる環状構造は、好ましくは、脂肪族炭素環または芳香族炭素環であり、より好ましくはシクロヘキサン環、ベンゼン環であり、さらに好ましくはベンゼン環である。セルロースアシレートフィルムの表面硬度向上の観点から、一般式（ＩＩ）で表される化合物は、シクロヘキサン環またはベンゼン環を一分子中に２〜４つ含むことが好ましく、２つまたは３つ含むことがより好ましい。また、セルロースアシレートフィルムの表面硬度向上の観点から、分子末端基として含まれる環状構造は、−Ｏ−Ｃ（＝Ｏ）−、−Ｃ（＝Ｏ）−、および−Ｏ−からなる群から選ばれる２価の連結基を介して、主鎖部分と結合することが好ましい。同様の観点から、ベンゼン環は、分子末端基として、Ｑ１またはＱ２に含まれることが好ましい。上記環状構造が置換基を有する場合、置換基としては、炭素数１〜３のアルキル基または炭素数１〜３のアルコキシ基が好ましい。
【００６５】
以下に、一般式（ＩＩ）で表される化合物の具体例を示すが、以下の具体例に限定されるものではない。ここで、（１−１−ｋ）における「ｋ」は、化合物中のｋの数と同一の数である。例えば、ｋ＝２のとき、化合物番号は、（１−１−２）となり、化合物中の−（ＣＨ２）ｋ−のｋが２であることを意味している。以下の化合物についても同様に考える。
【００６６】
【化６】
0006557170.tif 000007
【００６７】
【化７】
0006557170.tif 000008
【００６８】
【化８】
0006557170.tif 000009
【００６９】
【化９】
0006557170.tif 000010
【００７０】
【化１０】
0006557170.tif 000011
【００７１】
【化１１】
0006557170.tif 000012
【化１２】
0006557170.tif 000013
【００７２】
【化１３】
0006557170.tif 000014
【００７３】
【化１４】
0006557170.tif 000015
【００７４】
【化１５】
0006557170.tif 000016
【００７５】
【化１６】
0006557170.tif 000017
【００７６】
【化１７】
0006557170.tif 000018
【００７７】
一般式（ＩＩ）で表される化合物は既知の方法により製造することができる。例えば、アルキルまたはアリールイソシアネートへのアルコールの付加反応、あるいはアミンとカーボネートの縮合反応などにより得ることができる。
アルキルまたはアリールイソシアネートへのアルコールの付加反応の際、触媒を用いることも好ましく、触媒として、アミン類、亜鉛、スズなどの金属有機酸塩もしくは金属キレート化合物、亜鉛、スズ、ビスマスなどの有機金属化合物などの従来公知のウレタン化触媒を使用できる。ウレタン化触媒としては、例えば、ジブチルスズジラウレート、ジブチルスズジアセテートなどが好ましく用いられる。
【００７８】
一般式（ＩＩ）で表される化合物としては、多価のイソシアネート（ジイソシアネート、トリイソシアネート、など）と一価のアルコールの組み合わせ、および、多価アルコールと一価のイソシアネートの組み合わせのいずれも好ましく用いることができる。
【００７９】
多価のイソシアネート成分の例としては、エチレンジイソシアネート、トリメチレンジイソシアネート、テトラメチレンジイソシアネート、ヘキサメチレンジイイソシアネート、イソホロンジイソシアネート、等の脂肪族ジイソシアネート、ｐ−フェニレンジイソシアネート、トリレンジイイソシアネート、ｐ・ｐ’−ジフェニルメタンジイソシアネート、１，５−ナフチレンジイソシアネート等の芳香族ジイソシアネート、およびｍ−キシリレンジイソシアネートなどが挙げられるが、これらに制限されるものではない。これらのうち、光着色の抑制の観点から、脂肪族ジイソシアネート、共役系が切断されているｍ−キシリレンジイソシアネートが好ましい。
一価のイソシアネート成分の例としては、フェニルイソシアネート、ベンジルイソシアネート、ブチルイソシアネートなどが挙げられるが、これらに制限されるものではない。
多価アルコールの例としては、エチレングリコール、ジエチレングリコール、トリエチレングリコール、テトラエチレングリコール、１，２−プロパンジオール、１，３−プロパンジオール、ジプロピレングリコール、トリプロピレングリコール、１，３−ブタンジオール、１，４−ブタンジオール、１，５−ペンタンジオール、１，６−ヘキサンジオール、トリメチロールプロパン、トリメチロールエタン、グリセリン等を挙げることができる。
一価のアルコールの例としては、置換または無置換のアルコールがあげられる。アルコール成分として、芳香環を含むことも好ましく、ベンジルアルコール、フェネチルアルコール、フェノキシエタノールなどがあげられる。
【００８０】
一般式（ＩＩ）で表される化合物の分子量としては、２３０〜２０００の範囲であることが好ましく、２５０〜１５００の範囲であることがより好ましく、３００〜１０００の範囲であることがさらに好ましく、３５０〜８００の範囲であることが特に好ましい。
分子量が２３０以上であればフィルムからの揮散を抑制するのに優れ、分子量が２０００以下であればセルロースアシレートとの相溶性が十分となり、ヘイズの上昇を防ぐことができるので好ましい。
【００８１】
一般式（ＩＩ）で表される化合物の親水性の程度はＬｏｇＰ値として表すことができる。ＬｏｇＰにおけるＰとは、ｎ−オクタノール−水系での分配係数を表し、ｎ−オクタノールと水を用いて測定することができるが、これら分配係数は、ＣｌｏｇＰ値推算プログラム（Ｄａｙｌｉｇｈｔ  Ｃｈｅｍｉｃａｌ  Ｉｎｆｏｒｍａｔｉｏｎ  Ｓｙｓｔｅｍｓ社のＰＣ  Ｍｏｄｅｌｓに組み込まれたＣＬＯＧＰプログラム）を使用して推算値ＣＬｏｇＰ値として求めることもできる。ＣｌｏｇＰとしては、−１．０〜１２．０が好ましく、１．０〜１０．０がより好ましく、２．０〜８．０がさらに好ましい。
また、一般式（ＩＩ）で表される化合物の融点は、−５０〜２５０℃であることが好ましく、−３０〜２００℃であることがより好ましい。このような範囲とすることにより、本発明の効果がより効果的に発揮される傾向にある。
融点の測定方法としては、特に制限はなく、公知の方法の中から適宜選択することができるが、例えば、微量融点測定装置などを用いて測定する方法が挙げられる。
【００８２】
下記一般式（ＩＩ）で表される化合物の添加量は、セルロースアシレート１００質量部に対して５〜５０質量部含有することがより好ましく、１０〜４０質量部含有することがより好ましく、２０〜３０質量部含有することが更に好ましい。
【００８３】
本発明のセルロースアシレートフィルムは、上記した成分以外の成分を含有していてもよく、例えば、可塑剤、紫外線吸収剤、湿度依存性低減剤、レターデーションの耐久性を向上させる化合物、偏光子の耐久性を向上させる化合物、無機微粒子などを含有してもよい。
【００８４】
［セルロースアシレートフィルムの製造方法］
セルロースアシレートフィルムの製造方法は、少なくとも下記（ａ）、（ｂ）、及び（ｃ）の工程を有することが好ましい。
（ａ）セルロースアシレートと溶媒とを含む溶液を支持体上に流延する工程
（ｂ）支持体から剥ぎ取る工程
（ｃ）搬送方向に延伸する工程
【００８５】
（ｃ）の工程について、先に説明する。
延伸が、残留溶媒量が１．０〜３００質量％の状態で行われることが好ましく、残留溶媒量が１００〜２８０質量％がより好ましく、１５０〜２５０質量％が更に好ましい。
【００８６】
搬送方向への延伸倍率は適宜設定することができ、１〜５００％が好ましく、３〜１００％がより好ましく、５〜８０％がさらに好ましく、１０〜６０％が特に好ましい。これらの延伸は１段で実施しても、多段で実施してもよい。なお、「延伸倍率（％）」とは、以下の式を用いて求めたものを意味する。
延伸倍率（％）＝１００×｛（延伸後の長さ）−（延伸前の長さ）｝／延伸前の長さ
ここで、延伸前の長さ、および延伸後の長さは、延伸ゾーン前におけるセルロースアシレートフィルムの搬送速度、および延伸ゾーン後における搬送速度として評価することもできる。
【００８７】
搬送方向への延伸における延伸速度は１０〜１００００％／分が好ましく、より好ましくは１００〜３０００％／分であり、さらに好ましくは２００〜１５００％／分である。
以下、（ａ）の工程、（ｂ）の工程を含めて、セルロースアシレートフィルムの製造方法を説明する。
【００８８】
−ドープ溶液の有機溶媒−
「セルロースアシレートと溶媒とを含む溶液」を「ドープ」又は「ドープ溶液」とも呼ぶ。
塩素系のハロゲン化炭化水素を主溶媒としても良いし、発明協会公開技報２００１−１７４５（１２頁〜１６頁）に記載されているように、非塩素系溶媒を主溶媒としても良く、特に限定されるものではない。
【００８９】
その他、ドープ溶液及び溶媒は、その溶解方法も含め以下の特許文献に開示されており、本発明においても好ましい態様として参照できる。それらは、例えば、特開２０００−９５８７６号公報、特開平１２−９５８７７号公報、特開平１０−３２４７７４号公報、特開平８−１５２５１４号公報、特開平１０−３３０５３８号公報、特開平９−９５５３８号公報、特開平９−９５５５７号公報、特開平１０−２３５６６４号公報、特開平１２−６３５３４号公報、特開平１１−２１３７９号公報、特開平１０−１８２８５３号公報、特開平１０−２７８０５６号公報、特開平１０−２７９７０２号公報、特開平１０−３２３８５３号公報、特開平１０−２３７１８６号公報、特開平１１−６０８０７号公報、特開平１１−１５２３４２号公報、特開平１１−２９２９８８号公報、特開平１１−６０７５２号公報、特開平１１−６０７５２号公報などに記載されている。また、これらの特許文献に記載された溶液物性、及び共存させる共存物質についての記載も、本発明において参照することができる。
【００９０】
−溶解工程−
ドープ溶液の調製は、その溶解方法は特に限定されず、室温（２３℃）でもよく、更には冷却溶解法あるいは高温溶解方法、更にはこれらの組み合わせで実施される。本発明におけるドープ溶液の調製、更には溶解工程に伴う溶液濃縮、ろ過の各工程に関しては、発明協会公開技報（公技番号  ２００１−１７４５、２００１年３月１５日発行、発明協会）にて２２頁〜２５頁に詳細に記載されている製造工程が好ましく用いられる。
【００９１】
−流延、乾燥、延伸、巻取り工程−
セルロースアシレートフィルムを製造する方法及び設備は、公知の溶液流延製膜方法及び溶液流延製膜装置を用いることができる。
【００９２】
［光学フィルム］
本発明の光学フィルムは、上記本発明のセルロースアシレートフィルムと、ハードコート層などの硬化層とを有する光学フィルムである。
ハードコート層はセルロースアシレートフィルム上に、直接又は他の層を介して積層される。
【００９３】
［ハードコート層］
ハードコート層は、エネルギー線硬化性基を有する化合物の硬化反応により形成されることが好ましい。例えば、ハードコート層は、エネルギー線硬化性基を有する化合物を含むハードコート層形成用組成物をセルロースアシレートフィルム上に塗布し、硬化させることにより形成することができる。
【００９４】
［エネルギー線硬化性基を有する化合物］
エネルギー線硬化性基を有する化合物について説明する。
エネルギー線硬化性基を有する化合物は、分子内に１個以上のエネルギー線硬化性基を有し、分子内に２個以上のエネルギー線硬化性基を有することが好ましく、分子内に３個以上のエネルギー線硬化性基を有することが更に好ましい。エネルギー線硬化性基を有する化合物は、分子内に３個以上のエネルギー線硬化性基を有することで、高い硬度を発現できる。
【００９５】
エネルギー線硬化性基としては、（メタ）アクリロイル基、ビニル基、スチリル基、アリル基のようなラジカル重合性基、エポキシ基等の重合性官能基が挙げられ、中でも、（メタ）アクリロイル基、−Ｃ（Ｏ）ＯＣＨ＝Ｃ、及びエポキシ基が好ましく、特に好ましくは（メタ）アクリロイル基、及びエポキシ基である。
【００９６】
エネルギー線硬化性基を有する化合物としては、多価アルコールと（メタ）アクリル酸とのエステル、ビニルベンゼン及びその誘導体、ビニルスルホン、（メタ）アクリルアミド等が挙げられる。中でも硬度の観点から、分子内に１つ以上の（メタ）アクリロイル基を有する化合物が好ましく、本業界で広範に用いられる高硬度の硬化物を形成するアクリレート系化合物が挙げられる。このような化合物としては、多価アルコールと（メタ）アクリル酸とのエステル｛例えば、ペンタエリスリトールテトラ（メタ）アクリレート、ペンタエリスリトールトリ（メタ）アクリレート、トリメチロールプロパントリ（メタ）アクリレート、エチレンオキサイド（ＥＯ）変性トリメチロールプロパントリ（メタ）アクリレート、プロピレンオキサイド（ＰＯ）変性トリメチロールプロパントリ（メタ）アクリレート、ＥＯ変性リン酸トリ（メタ）アクリレート、トリメチロールエタントリ（メタ）アクリレート、ジトリメチロールプロパンテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、ペンタエリスリトールヘキサ（メタ）アクリレート、１，２，３−クロヘキサンテトラメタクリレート、ポリウレタンポリアクリレート、ポリエステルポリアクリレート、カプロラクトン変性トリス（アクリロキシエチル）イソシアヌレート等が挙げられる。
また、エネルギー線硬化性基を有する化合物は、１種のみ用いても２種以上用いてもよい。
【００９７】
ハードコート層の膜厚は、充分な耐久性、及び耐衝撃性を付与する観点から、１μｍ〜２０μｍであることが好ましく、２μｍ〜１０μｍであることがより好ましいく、３μｍ〜６μｍであることがさらに好ましい。
また、ハードコート層の強度は、鉛筆硬度試験で、Ｈ以上であることが好ましく、２Ｈ以上であることがさらに好ましい。さらに、ＪＩＳ（日本工業規格）  Ｋ  ５６００−５−４（１９９９）に従うテーバー試験で、試験前後の試験片の摩耗量が少ないほど好ましい。
【００９８】
本発明の光学フィルムは偏光板保護フィルムとして好適に用いることができる。
【００９９】
偏光板保護フィルムは、画像表示装置用途に適用されることが好ましい。特に画像表示装置が液晶表示装置であることが好ましく、液晶表示装置が、二枚の電極基板の間に液晶を担持してなる液晶セル、その両側に配置された二枚の偏光子、及び液晶セルと偏光子との間に少なくとも一枚の光学補償シートを配置した構成であることが更に好ましい。
【０１００】
［偏光子］
偏光子としては、例えば、ポリビニルアルコールフィルムを沃素溶液中に浸漬して延伸したもの等を用いることができる。ポリビニルアルコールフィルムを沃素溶液中に浸漬して延伸した偏光子を用いる場合、接着剤を用いて偏光子の両面に偏光板保護フィルムの表面処理面を貼り合わせることができる。接着剤としては、ポリビニルアルコール又はポリビニルアセタール（例えば、ポリビニルブチラール）の水溶液や、ビニル系ポリマー（例えば、ポリブチルアクリレート）のラテックスを用いることができる。特に好ましい接着剤は、完全鹸化ポリビニルアルコールの水溶液である。
【０１０１】
［液晶表示装置］
本発明の液晶表示装置は、本発明の偏光板を含む。
本発明の液晶表示装置は、バックライト部材、第一の偏光板、液晶セル、及び第二の偏光板をこの順に有する液晶表示装置であって、第二の偏光板が本発明の偏光板であり、本発明の光学フィルムのハードコート層が視認側最表面に配置されることが好ましい。
液晶セルの方式（モード）については特に制限はなく、ＴＮ（Ｔｗｉｓｔｅｄ  Ｎｅｍａｔｉｃ）方式の液晶セル、横電界スイッチングＩＰＳ（Ｉｎ−Ｐｌａｎｅ  Ｓｗｉｔｃｈｉｎｇ）方式の液晶セル、ＦＬＣ（Ｆｅｒｒｏｅｌｅｃｔｒｉｃ  Ｌｉｑｕｉｄ  Ｃｒｙｓｔａｌ）方式の液晶セル、ＡＦＬＣ（Ａｎｔｉ−ｆｅｒｒｏｅｌｅｃｔｒｉｃ  Ｌｉｑｕｉｄ  Ｃｒｙｓｔａｌ）方式の液晶セル、ＯＣＢ（Ｏｐｔｉｃａｌｌｙ  Ｃｏｍｐｅｎｓａｔｏｒｙ  Ｂｅｎｄ）方式の液晶セル、ＳＴＮ（Ｓｕｐｐｅｒ  Ｔｗｉｓｔｅｄ  Ｎｅｍａｔｉｃ）方式の液晶セル、ＶＡ（Ｖｅｒｔｉｃａｌｌｙ  Ａｌｉｇｎｅｄ）方式の液晶セルおよびＨＡＮ（Ｈｙｂｒｉｄ  Ａｌｉｇｎｅｄ  Ｎｅｍａｔｉｃ）方式の液晶セル等の様々な表示方式の液晶表示装置として構成することができる。その中でも、本発明の液晶表示装置は、上記液晶セルがＶＡ方式またはＩＰＳ方式であることが好ましい。
また、大型または薄型の液晶表示装置において本発明の効果は顕著に表れる。４２インチ以上の表示装置への適用が好ましい。１インチは２５．４ミリメートルである。
厚みに関しても液晶セルガラスが１．５ｍｍ以下の液晶表示装置に適用することが好ましい。
【実施例】
【０１０２】
以下に実施例を挙げて本発明の特徴を更に具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【０１０３】
［セルロースアシレートフィルムの作製］
下記表１に記載したアシル基（Ａ）の種類及びその置換度（ＤＳＡ）、アシル基（Ｂ）の種類及びその置換度（ＤＳＢ）、水酸基の置換度、アシル基の全置換度、並びに重量平均分子量のセルロースアシレートを用い、下記の組成物をミキシングタンクに投入し、撹拌して、各成分を溶解し、ドープを調製した。
【０１０４】
（ドープ組成）
セルロースアシレート                      １００質量部
表１に記載の添加剤                  表１に記載の質量部
メチレンクロライド                    ３９６．３質量部
メタノール                              ５９．２質量部
【０１０５】
表１に記載の添加剤Ａ及び添加剤Ｂの構造を以下に示す。
【０１０６】
【化１８】
0006557170.tif 000019
【０１０７】
バンド流延装置を用い、調製したドープを金属支持体上に流延した。得られたフィルム（ウェブ）を、フィルム全体の質量に対する残留溶媒量が４０質量％の状態のときバンドから剥離し、搬送ロールの周速差を利用して、フィルム搬送方向（ＭＤ方向）に延伸した。さらにクリップテンターでフィルム端部を把持し、１２０℃で搬送しつつ、ＭＤ方向に直交する方向（ＴＤ方向）に延伸した。各延伸倍率は表１に記載の通りとした。その後、フィルムからクリップを外して１４０℃で２０分間乾燥させ、セルロースアシレートフィルムを作製した。得られたセルロースアシレートフィルムの膜厚は４０μｍであった。
なお、「延伸倍率（％）」とは、以下の式により求められるものを意味する。
延伸倍率（％）＝１００×｛（延伸後の長さ）−（延伸前の長さ）｝／延伸前の長さ
また、残留溶媒量は下記の式にしたがって求めた。
残留溶媒量（質量％）＝｛（Ｍ−Ｎ）／Ｎ｝×１００
Ｍはウェブの任意時点での質量、ＮはＭを測定したウェブを１２０℃で２時間乾燥させた時の質量である。
【０１０８】
［ハードコート層形成用組成物の調製］
モノマーであるＫＡＹＡＲＡＤ  ＤＰＨＡ（日本化薬株式会社製）５３．５質量部と、重合開始剤であるＩＲＧＡＣＵＲＥ１２７（ＢＡＳＦ社製）１．８質量部とを、トルエン及びメチルイソブチルケトンからなる溶媒（トルエン／メチルイソブチルケトン＝９／１  質量比）に溶解させてハードコート層形成用組成物を調製した。ハードコート層形成用組成物の固形分濃度は５５質量％であった。固形分とは溶媒以外の成分を示す。
【０１０９】
［光学フィルムの作製］
作製したセルロースアシレートフィルムをそれぞれロール形態で巻き出して、セルロースアシレートフィルム上にハードコート層形成用組成物を塗布し、ハードコート層を形成した。
具体的には、特開２００６−１２２８８９号公報実施例１記載のスロットダイを用いたダイコート法で、搬送速度３０ｍ／分の条件でハードコート層形成用組成物を塗布し、窒素パージ下酸素濃度約０．１体積％で１６０Ｗ／ｃｍの空冷メタルハライドランプ（アイグラフィックス（株）製）を用いて、１．５ｋＷ、３００ｍＪの紫外線を照射して硬化させた後、巻き取った。
ハードコート層の膜厚は４μｍであった。
このようにして、セルロースアシレートフィルム上にハードコート層を有する光学フィルムを作製した。
【０１１０】
［弾性率の測定］
セルロースアシレートフィルムのフィルム作製時の搬送方向（ＭＤ方向）、又はＭＤ方向に直交する方向（ＴＤ方向）を長手方向として２００ｍｍ（測定方向）×１０ｍｍのサンプルを切り出し、東洋ボールドウィン（株）製万能引っ張り試験機“ＳＴＭ  Ｔ５０ＢＰ”を用い、２５℃、相対湿度６０％雰囲気で２４時間調湿した後、引張速度１０％／分で０．１％伸びと０．５％伸びにおける応力を測定し、その傾きから弾性率を求めた。
弾性率は、ＭＤ方向の弾性率と、ＴＤ方向の弾性率をそれぞれ測定した。
ＭＤ方向の弾性率とＴＤ方向の弾性率を比較し、弾性率が大きい方向を弾性率最大方向と定義した。
【０１１１】
［ヘイズの評価］
ＪＩＳ  Ｋ  ７１３６（２０００）に準拠し、日本電色工業（株）製ヘーズメーターＮＤＨ４０００を用いて測定した。
【０１１２】
［湿度寸法変化率の評価］
弾性率最大方向を測定方向として、長さ１２ｃｍ（測定方向）、幅３ｃｍの試料を用意し、上記試料に２５℃、相対湿度６０％の環境にて１０ｃｍの間隔でピン孔を空け、試料を２５℃、相対湿度８０％の環境に２４時間放置した直後、ピン孔の間隔をピンゲージで測長する（測定値をＬＡ１とする）。
次に、２５℃、相対湿度３０％の環境に２４時間放置した直後、ピン孔の間隔をピンゲージで測長する（測定値をＬＣ０とする）。これらの測定値を用いて下記式により湿度寸法変化率を算出する。
湿度寸法変化率［％］＝｛（ＬＡ１［ｃｍ］−ＬＣ０［ｃｍ］）／１０［ｃｍ］｝×１００
このようにして、弾性率最大方向の湿度寸法変化率を求めた。
【０１１３】
［セルロースアシレートフィルムとハードコート層との密着性］
＜耐光試験後の密着性＞
ハードコート層塗設後のサンプルに、スーパーキセノンウェザーメーターＳＸ７５（スガ試験機株式会社製）を用いて、６０℃、相対湿度５０％の環境下でハードコート層側から光を４８時間照射し、ＪＩＳ  Ｋ  ５６００（１９９９）に準処した碁盤目試験を行った。具体的には、サンプル表面上に１ｍｍ間隔で縦横に１１本の切れ込みを入れて１ｍｍ×１ｍｍの大きさの正方形の升目を１００個作った。この上に日東電工（株）製のポリエステル粘着テープ“ＮＯ．３１Ｂ”を圧着し、素早く剥がし、剥がれた箇所を目視観察により下記基準で評価した。サンプルは密着評価前に２５℃、相対湿度６０％の部屋で２時間以上調湿した後に評価した。
Ａ：剥がれ箇所０マス
Ｂ：剥がれ箇所１〜１０マス
Ｃ：剥がれ箇所１１マス〜５０マス
Ｄ：剥がれ箇所５０マス超
【０１１４】
［セルロースアシレートフィルムと偏光子との密着性］
＜偏光板打ち抜き加工後のデラミネーション（層間剥離）評価＞
（偏光板試料の作製）
上記で作製した各実施例および比較例のセルロースアシレートフィルムの表面をアルカリ鹸化処理した。１．５モル／Ｌの水酸化ナトリウム水溶液に５５℃で２分間浸漬し、室温（２３℃）の水洗浴槽中で洗浄し、３０℃で０．０５モル／Ｌの硫酸を用いて中和した。再度、室温の水洗浴槽中で洗浄し、さらに１００℃の温風で乾燥した。続いて、厚さ８０μｍのロール状ポリビニルアルコールフィルムをヨウ素水溶液中で連続して５倍に延伸し、乾燥して厚さ２０μｍの偏光子を得た。ポリビニルアルコール（株式会社クラレ製ＰＶＡ−１１７Ｈ）３質量％水溶液を接着剤として、アルカリ鹸化処理した各実施例および比較例のセルロースアシレートフィルム２枚を用意し、これらの鹸化した面が偏光子側となるようにして偏光子を間に挟んで貼り合わせ、各実施例および比較例のセルロースアシレートフィルム、偏光子、各実施例および比較例のセルロースアシレートフィルムがこの順に貼り合わせてなる偏光板をそれぞれ得た。この際、各セルロースアシレートフィルムのＭＤ方向が、偏光子の吸収軸と平行になるように貼り付けた。
【０１１５】
（評価方法）
作成した各実施例および比較例の偏光板を８０℃のオーブンに２４時間入れた後、２５℃、湿度６０％の部屋で調湿を１時間行い、その後に、４×４ｃｍのトムソン刃による打ち抜き器によって５枚打ち抜きを行った。
打ち抜いた４×４ｃｍの偏光板試料について、その各辺の剥がれ具合を、以下の基準に基づいて１試料当たり４点を最高点として点数化した。
０．００点：デラミネーションの発生がない。
０．２５点：デラミネーションの発生がしている領域が、一辺の２５％以下。
０．５０点：デラミネーションの発生がしている領域が、一辺の２５％超から５０％以下。
０．７５点：デラミネーションの発生がしている領域が、一辺の５０％超から７５％未満。
１．００点：デラミネーションの発生がしている領域が、一辺の７５％超。
５枚の偏光板試料について点数を合計し、以下のように評価を行い、その結果を下記表２に記載した。
Ａ：０．００点以上５．００点以下
Ｂ：５．００点超１０．００点以下
Ｃ：１０．００超２０．００点以下
【０１１６】
【表１】
0006557170.tif 000020
【０１１７】
【表２】
0006557170.tif 000021